(57)【要約】【課題】簡便に、高分子材料中に含まれる無機化合物や高分子材料中で反応により生成した無機化合物の構造解析や同定が可能な高分子材料解析方法を提供する。【解決手段】高分子材料に高輝度Ｘ線を照射して、Ｘ線散乱測定又はＸ線回折測定と、Ｘ線吸収量測定とを同一の光学配置でサンプルの交換を経ることなく実施し、該高分子化合物に環境変化を与えながら、該高分子材料中に含まれる無機化合物及び／又は該高分子材料中で反応により生成した無機化合物を解析する高分子材料解析方法に関する。【選択図】なし【特許請求の範囲】
【請求項１】
高分子材料に高輝度Ｘ線を照射して、Ｘ線散乱測定又はＸ線回折測定と、Ｘ線吸収量測定とを同一の光学配置でサンプルの交換を経ることなく実施し、該高分子化合物に環境変化を与えながら、該高分子材料中に含まれる無機化合物及び／又は該高分子材料中で反応により生成した無機化合物を解析する高分子材料解析方法。
【請求項２】
前記無機化合物の構造を解析する請求項１記載の高分子材料解析方法。
【請求項３】
前記無機化合物の定性解析及び定量解析を行う請求項１又は２記載の高分子材料解析方法。
【請求項４】
前記無機化合物の大きさと量を同時に解析する請求項１〜３のいずれかに記載の高分子材料解析方法。
【請求項５】
前記高輝度Ｘ線を走査しながら、前記Ｘ線散乱測定又は前記Ｘ線回折測定と、前記Ｘ線吸収量測定とを連続測定する請求項１〜４のいずれかに記載の高分子材料解析方法。
【請求項６】
前記Ｘ線散乱測定又は前記Ｘ線回折測定と、前記Ｘ線吸収量測定とを連続して複数サイクル繰り返す請求項１〜５のいずれかに記載の高分子材料解析方法。
【請求項７】
前記高分子材料がジエン系ゴム及び無機化合物を含む複合材料である請求項１〜６のいずれかに記載の高分子材料解析方法。
【請求項８】
前記Ｘ線散乱測定が小角Ｘ線散乱測定（ＳＡＸＳ）、前記Ｘ線回折測定が広角Ｘ線回折測定（ＷＡＸＤ）、前記Ｘ線吸収量測定が吸収端近傍Ｘ線吸収微細構造測定（ＸＡＦＳ）である請求項１〜７のいずれかに記載の高分子材料解析方法。
【請求項９】
前記高輝度Ｘ線は、光子数が１０７ｐｈｏｔｏｎｓ／ｓ以上、輝度が１０１０ｐｈｏｔｏｎｓ／ｓ／ｍｒａｄ２／ｍｍ２／０．１％ｂｗ以上である請求項１〜８のいずれかに記載の高分子材料解析方法。
【発明の詳細な説明】
【技術分野】
【０００１】
本発明は、無機化合物を含む高分子材料の解析方法に関する。
【背景技術】
【０００２】
高速液体クロマトグラフィー法（Ｈｉｇｈ  Ｐｅｒｆｏｒｍａｎｃｅ  Ｌｉｑｕｉｄ  Ｃｈｒｏｍａｔｏｇｒａｐｈｙ：  ＨＰＬＣ法）や、Ｘ線吸収量法としてのＸ線吸収微細構造法（Ｘ−ｒａｙ  Ａｂｓｏｒｐｔｉｏｎ  Ｆｉｎｅ  Ｓｔｒｕｃｔｕｒｅ：  ＸＡＦＳ法）などを用いてゴム中の反応を調べる手法が提案されている。また、Ｘ線散乱法（ＳＡＸＳ法等）により高分子材料中の凝集体の構造を調べたり、Ｘ線回折法（ＷＡＸＤ法等）により高分子材料中の無機化合物の構造サイズを調べる手法も知られている。
【０００３】
しかし、ＨＰＬＣ法では、反応している高分子材料の反応を止めた後に測定を行う、いわゆるｅｘ−ｓｉｔｕ測定しかできないため、反応を止める過程でも何らかの反応が起こってしまう可能性がある。また、その移動相に高分子材料を溶解させた際に、検出目的物質が分解してしまう可能性があり、検出ができなくなる可能性もある。
【０００４】
こうした問題を解決するためＸＡＦＳ法を用いて、加熱反応過程中の無機化合物の同定が行われているが、化合物中の無機化合物の凝集構造状態や構造サイズも高分子材料中の加熱反応には重要な役割を果たしている。そのため、Ｘ線散乱法やＸ線回折法を用いて、更に高分子材料中の無機化合物の凝集状態や構造サイズを調べることも考えられる。
【０００５】
しかしながら、このような手法は、それぞれの測定を別途測定するものであるため、多大な時間・費用を要する。更に、それぞれの測定用にサンプルを用意する必要もあり、サンプル作成における誤差に起因する再現性の低下、サンプル作成にかかる時間・費用の発生という問題もある。
【発明の概要】
【発明が解決しようとする課題】
【０００６】
本発明は、前記課題を解決し、簡便に、高分子材料中に含まれる無機化合物や高分子材料中で反応により生成した無機化合物の構造解析や同定が可能な高分子材料解析方法を提供することを目的とする。
【課題を解決するための手段】
【０００７】
本発明は、高分子材料に高輝度Ｘ線を照射して、Ｘ線散乱測定又はＸ線回折測定と、Ｘ線吸収量測定とを同一の光学配置でサンプルの交換を経ることなく実施し、該高分子化合物に環境変化を与えながら、該高分子材料中に含まれる無機化合物及び／又は該高分子材料中で反応により生成した無機化合物を解析する高分子材料解析方法に関する。
【０００８】
前記高分子材料解析方法では、前記無機化合物の構造を解析すること、前記無機化合物の定性解析及び定量解析を行うこと、前記無機化合物の大きさと量を同時に解析することが好ましい。
【０００９】
前記高輝度Ｘ線を走査しながら、前記Ｘ線散乱測定又は前記Ｘ線回折測定と、前記Ｘ線吸収量測定とを連続測定することが好ましい。
前記Ｘ線散乱測定又は前記Ｘ線回折測定と、前記Ｘ線吸収量測定とを連続して複数サイクル繰り返すことが好ましい。
【００１０】
前記高分子材料は、ジエン系ゴム及び無機化合物を含む複合材料であることが好ましい。
前記Ｘ線散乱測定が小角Ｘ線散乱測定（ＳＡＸＳ）、前記Ｘ線回折測定が広角Ｘ線回折測定（ＷＡＸＤ）、前記Ｘ線吸収量測定が吸収端近傍Ｘ線吸収微細構造測定（ＸＡＦＳ）であることが好ましい。
【００１１】
前記高輝度Ｘ線は、光子数が１０７ｐｈｏｔｏｎｓ／ｓ以上、輝度が１０１０ｐｈｏｔｏｎｓ／ｓ／ｍｒａｄ２／ｍｍ２／０．１％ｂｗ以上であることが好ましい。
【発明の効果】
【００１２】
本発明によれば、高分子材料に高輝度Ｘ線を照射して、Ｘ線散乱測定又はＸ線回折測定と、Ｘ線吸収量測定とを同一光学配置でサンプルの交換を経ることなく実施し、該高分子化合物に環境変化を与えながら、該高分子材料中に含まれる無機化合物及び／又は該高分子材料中で反応により生成した無機化合物を解析する高分子材料解析方法であるので、簡便に、高分子材料中の無機化合物由来の構造解析や無機化合物の同定が可能である。
【発明を実施するための形態】
【００１３】
本発明の高分子材料解析方法は、高分子材料に高輝度Ｘ線を照射して、Ｘ線散乱測定又はＸ線回折測定と、Ｘ線吸収量測定とを同一の光学配置でサンプルの交換を経ることなく実施し、該高分子化合物に環境変化を与えながら、該高分子材料中に含まれる無機化合物及び／又は該高分子材料中で反応により生成した無機化合物を解析する方法である。
【００１４】
本発明では、高輝度Ｘ線を用いて、ＳＡＸＳ法等のＸ線散乱測定、ＷＡＸＤ法等のＸ線回折測定を実施することで、高分子材料中に含まれる無機化合物や材料の加熱反応過程中に生成した無機化合物の凝集構造状態や、無機化合物由来の構造（当該構造の大きさ（サイズ）や含有量）を調べられる。また、ＸＡＦＳ法等のＸ線吸収量測定を実施することで、このような無機化合物の同定も可能になる。更に、高輝度Ｘ線を用いているので、ハッチの開閉やサンプルの交換を経ることなく、同一の光学配置に載置された同一の高分子材料（同一のサンプル）を、環境変化を加えながら（加熱しながら・延伸しながら等）、連続的に、Ｘ線散乱測定、Ｘ線吸収量測定に供することが可能となる。そのため、測定時間や費用を低減でき、また、各測定で別途サンプルを用意する必要がないため、別サンプルに起因する再現性の低下、サンプル作製の時間や費用の低減も可能となる。従って、本発明によれば、非常に簡便に、高分子材料中の無機化合物由来の構造解析や同定が可能となる。
【００１５】
本発明に供する高分子材料としては特に限定されず、従来公知のものを使用でき、例えば、１種類以上のジエン系ゴム、無機化合物などを含む材料が挙げられる。
【００１６】
ジエン系ゴムとしては、天然ゴム（ＮＲ）、イソプレンゴム（ＩＲ）、ブタジエンゴム（ＢＲ）、スチレンブタジエンゴム（ＳＢＲ）、アクリロニトリルブタジエンゴム（ＮＢＲ）、クロロプレンゴム（ＣＲ）、ブチルゴム（ＩＩＲ）、ハロゲン化ブチルゴム（Ｘ−ＩＩＲ）、スチレンイソプレンブタジエンゴム（ＳＩＢＲ）などが挙げられる。
【００１７】
無機化合物としては特に限定されず、酸化亜鉛等の亜鉛含有化合物；炭酸カルシウム、水酸化アルミニウム、酸化アルミニウム、アルミナ、クレー、カオリン、パイロフィライト、ベントナイト、ケイ酸アルミニウム、ケイ酸アルミニウムカルシウム、水酸化カルシウム、酸化カルシウム、ケイ酸カルシウム、ケイ酸マグネシウムカルシウム、水酸化マグネシウム、酸化マグネシウム、タルク、アタパルジャイト、酸化アルミニウムマグネシウム、二酸化ケイ素、チタン白、チタン黒等の充填剤；等が挙げられる。
【００１８】
上記高分子材料は、ゴム工業分野で汎用されている他の配合剤（シランカップリング剤、ステアリン酸、各種老化防止剤、オイル、ワックス、加硫剤、加硫促進剤、架橋剤など）を含むものでもよい。このような高分子材料は、公知の混練方法などを用いて製造できる。該高分子材料としては、タイヤ用ゴム材料として使用されるもの等が挙げられる。
【００１９】
ＸＡＦＳ（Ｘ−ｒａｙ  Ａｂｓｏｒｐｔｉｏｎ  Ｆｉｎｅ  Ｓｔｒｕｃｔｕｒｅ：吸収端近傍Ｘ線吸収微細構造）法等のＸ線吸収量測定には、Ｘ線エネルギーで走査するため光源には連続Ｘ線発生装置が必要であり、詳細な化学状態を解析するには高いＳ／Ｎ比及びＳ／Ｂ比のＸ線吸収スペクトルを測定する必要がある。また、ＳＡＸＳ（Ｓｍａｌｌ−Ａｎｇｌｅ  Ｘ−ｒａｙ  Ｓｃａｔｔｅｒｉｎｇ：小角Ｘ線散乱）法等のＸ線散乱測定、ＷＡＸＤ（Ｗｉｄｅ−Ａｎｇｌｅ  Ｘ−ｒａｙ  Ｄｉｆｆｒａｃｔｉｏｎ：広角Ｘ線回折）法等のＸ線回折測定と、ＸＡＦＳ法等のＸ線吸収量測定とを連続測定するためには、１サイクルに必要な測定時間を短くすることが必要であり、そのためには、高輝度Ｘ線が必要である。シンクロトロンや直線加速器から放射されるＸ線は、少なくとも１０１０（ｐｈｏｔｏｎｓ／ｓ／ｍｒａｄ２／ｍｍ２／０．１％ｂｗ）以上の輝度を有し、且つ連続Ｘ線源であるため、ＸＡＦＳ測定等には最適である。尚、ｂｗはシンクロトロンから放射されるＸ線のｂａｎｄ  ｗｉｄｔｈを示す。
【００２０】
上記高輝度Ｘ線の輝度（ｐｈｏｔｏｎｓ／ｓ／ｍｒａｄ２／ｍｍ２／０．１％ｂｗ）は、好ましくは１０１０以上、より好ましくは１０１１以上である。上限は特に限定されないが、放射線ダメージがない程度以下のＸ線強度を用いることが好ましい。
【００２１】
また、上記高輝度Ｘ線の光子数（ｐｈｏｔｏｎｓ／ｓ）は、好ましくは１０７以上、より好ましくは１０９以上である。上限は特に限定されないが、放射線ダメージがない程度以下のＸ線強度を用いることが好ましい。
【００２２】
上記高輝度Ｘ線を用いて走査するエネルギー範囲は、解析する無機化合物の元素の吸収端に対応させて適宜設定すれば良い。例えば、亜鉛化合物を解析する場合は、９０００〜１１０００ｅＶを採用できる。
【００２３】
Ｘ線散乱（ＳＡＸＳ法等）を測定する際のＸ線エネルギーは、配合される化合物による異常分散効果の影響を受けない範囲に限定され、具体的には、以下の（式１）中の異常分散項の実部ｆ’（Ｅ）が−２以下の範囲が好適である。この範囲外のＸ線エネルギーでＸ線散乱を測定すると、配合されている亜鉛等の化合物による異常分散効果のため、正確な散乱パターンを得ることができない。
【００２４】
Ｘ線回折（ＷＡＸＤ法等）を測定する際のＸ線エネルギー範囲は、解析する無機化合物の元素の吸収端に対応させて適宜設定すれば良い。例えば、亜鉛化合物を解析する場合は、９０００ｅＶ以下１０５００ｅＶ以上を採用できる。
【００２５】
Ｘ線吸収量測定（ＸＡＦＳ法等）を行う際に、Ｘ線で走査するエネルギー範囲は配合されている無機化合物のうち、同定を行いたい無機化合物のＫ殻の吸収端を含むことが望ましく、具体的には、以下の（式１）中の異常分散項の実部ｆ’（Ｅ）が−２以上の範囲が好適である。この範囲外であると、無機化合物のＫ殻の吸収端を走査することができず、上記高分子材料中の化合物を同定することができない。
【数１】
2015129708.tif 000002
【００２６】
ＸＡＦＳの測定方法には次の３つの方法が代表的に用いられている。本発明の実施例では、透過法を用いて実施したが、これに限定されるものではなく、様々な検出方法を用いてもよく、組み合わせて同時計測してもよい。
【００２７】
（透過法）
試料を透過してきたＸ線強度を検出する方法である。透過光強度測定には、フォトダイオードアレイ検出器などが用いられる。
【００２８】
（蛍光法）
試料にＸ線を照射した際に発生する蛍光Ｘ線を検出する方法である。検出器は、Ｌｙｔｌｅ検出器、半導体検出器などがある。前記透過法の場合、試料中の含有量が少ない元素のＸ線吸収測定を行うと、シグナルが小さい上に含有量の多い元素のＸ線吸収によりバックグラウンドが高くなるためＳ／Ｂ比の悪いスペクトルとなる。それに対し蛍光法（特にエネルギー分散型検出器などを用いた場合）では、目的とする元素からの蛍光Ｘ線のみを測定することが可能であるため、含有量が多い元素の影響が少ない。そのため、含有量が少ない元素のＸ線吸収スペクトル測定を行う場合に有効的である。また、蛍光Ｘ線は透過力が強い（物質との相互作用が小さい）ため、試料内部で発生した蛍光Ｘ線を検出することが可能となる。そのため、本手法は透過法に次いでバルク情報を得る方法として最適である。
【００２９】
（電子収量法）
試料にＸ線を照射した際に流れる電流を検出する方法である。そのため試料が導電物質である必要がある。高分子材料は絶縁物であるため、今まで高分子材料のＸ線吸収測定は、蒸着やスピンコートなどによって試料をごく薄く基板に乗せた物を用いることがほとんどだったが、本発明では、ゴム材料をミクロトームで１００μｍ以下、好ましくは１０μｍ以下、より好ましくは１μｍ以下、更に好ましくは５００ｎｍ以下に加工（カット）することでＳ／Ｂ比及びＳ／Ｎ比の高い測定を実現できる。
【００３０】
Ｘ線散乱測定（ＳＡＸＳ）、Ｘ線回折測定（ＷＡＸＤ）において、高分子材料中の亜鉛化合物等の無機化合物の凝集状態や構造を評価する方法は特に限定されない。ここで、高輝度Ｘ線を用いて、下記（式２）で表される散乱ベクトルｑが１０ｎｍ−１以下であること、回折ベクトルｑが１〜４０ｎｍ−１であることが望ましい。
【数２】
2015129708.tif 000003
【００３１】
ＳＡＸＳ測定で散乱するＸ線、ＷＡＸＤ測定で回折するＸ線は、Ｘ線検出装置によって検出され、該Ｘ線検出装置からのＸ線検出データを用いて画像処理装置などによって画像が生成される。
【００３２】
Ｘ線検出装置としては、例えば、２次元検出器（Ｘ線フィルム、原子核乾板、Ｘ線撮像管、Ｘ線蛍光増倍管、Ｘ線イメージインテンシファイア、Ｘ線用イメージングプレート、Ｘ線用ＣＣＤ、Ｘ線用非晶質体など）、ラインセンサー１次元検出器を使用できる。分析対象となる高分子材料の種類や状態などにより、適宜Ｘ線検出装置を選択すればよい。
【００３３】
画像処理装置としては、Ｘ線検出装置によるＸ線検出データに基づき、通常のＸ線散乱画像を生成できるものを適宜使用できる。
【００３４】
ＸＡＦＳ法等のＸ線吸収量測定、ＳＡＸＳ等のＸ線散乱測定、ＷＡＸＤ法等のＸ線回折測定は、材料を加熱しながら、延伸しながら等、材料に環境変化を加えながら行われる。
【００３５】
高分子材料のＸ線散乱測定（ＳＡＸＳ）で得られた散乱強度曲線、Ｘ線回折測定（ＷＡＸＤ）で得られた回折強度曲線の解析について具体的に説明する。
【００３６】
Ｘ線散乱測定により、高分子材料中の亜鉛化合物等の無機化合物の凝集状態を評価する方法としては、Ｘ線散乱測定により得られた散乱強度曲線Ｉ（ｑ）に対し、下記（式３）でカーブフィッティングして得られる慣性半径Ｒｇを用いて評価する方法が好ましい。
【数３】
2015129708.tif 000004
【００３７】
Ｘ線回折測定により、高分子材料中の亜鉛化合物等の無機化合物の構造サイズを評価する方法としては、Ｘ線回折測定により得られた回折強度曲線Ｉ（ｑ）に対し、１つ以上のローレンツ関数と呼ばれる（式４）又はガウス関数と呼ばれる（式５）でピークフィッティングして得られるｑを用いて（式６）から評価する方法が好ましい。
【数４】
2015129708.tif 000005
【００３８】
本発明は、前記のようなＸ線散乱測定又はＸ線回折測定と、Ｘ線吸収量測定とを連続して実施する方法、より具体的には、ＳＡＸＳ・ＸＡＦＳ・ＳＡＸＳ測定やＷＡＸＤ・ＸＡＦＳ・ＷＡＸＤ測定等の１サイクルとし、複数サイクル繰り返し実施する方法が好ましい。詳細には、未加硫サンプルをセットし、加熱セルを所定の昇温速度で昇温した後、所定温度で加熱し続ける過程において、ＳＡＸＳ測定又はＷＡＸＤ測定と、ＸＡＦＳ測定とを繰り返し実施する方法が挙げられる。
【００３９】
前記のとおり、ＸＡＦＳ法等でＸ線吸収量測定をすることで、高分子材料に含まれる無機化合物や反応により生成した無機化合物の同定できるとともに、ＳＡＸＳ等のＸ線散乱測定やＷＡＸＤ等のＸ線回折測定をすることで、高分子材料に含まれる無機化合物や反応により生成した無機化合物の構造体サイズや凝集体サイズを測定でき、無機化合物由来の構造解析が可能となる。よって、本発明の方法によれば、高分子材料中の無機化合物由来の構造と同定を非常に簡便に実施でき、無機化合物の構造解析、定性解析、定量解析を実施したり、その大きさや含有量も解析できる。更に、同一サンプルを用いる手法であるので、サンプル間の誤差の防止も可能である。
【実施例】
【００４０】
実施例に基づいて、本発明を具体的に説明するが、本発明はこれらのみに限定されるものではない。
【００４１】
以下、実施例及び比較例で使用した各種薬品について、まとめて説明する。
（使用試薬）
イソプレンゴム（ＩＲ）：ニッポールＩＲ  ２２００，日本ゼオン（株）製
酸化亜鉛：三井金属鉱業（株）製の亜鉛華１号
ステアリン酸：日油（株）製のステアリン酸「椿」
硫黄：軽井沢硫黄（株）製の粉末硫黄
加硫促進剤：大内新興化学工業（株）製のノクセラーＣＺ（Ｎ−シクロヘキシル−２−ベンゾチアゾリルスルフェンアミド）
【００４２】
（サンプルの作製）
表１、２に示す配合処方にしたがい、バンバリー混練機及びロール混練機にて混練し、未加硫サンプルを作製した。
【００４３】
得られた未加硫サンプルについて、以下のように、ＳＡＸＳ測定、ＷＡＸＤ測定、ＸＡＦＳ測定により、サンプル中の亜鉛化合物の構造サイズやその量の解析、同定を実施した。
【００４４】
＜評価方法１＞
５０℃に設定した加熱セルの中に未加硫のサンプルを入れてこれを固定し、測定位置にセットした。そして、加熱セルを３０℃／ｍｉｎで１７０℃まで昇温した後、１７０℃（一定）で１時間加熱し続けた。なお、ＸＡＦＳ測定、ＳＡＸＳ測定は、昇温開始直後より開始し、加熱終了後まで続けられた。その測定は、ＳＡＸＳ・ＸＡＦＳ・ＳＡＸＳ測定を１サイクルとし、１サイクルは１分で行われ、この加熱過程中、連続して、繰り返し６４サイクル実施された。
【００４５】
＜評価方法２＞
５０℃に設定した加熱セルの中に未加硫のサンプルを入れてこれを固定し、測定位置にセットした。そして、加熱セルを３０℃／ｍｉｎで１７０℃まで昇温した後、１７０℃（一定）で１時間加熱し続けた。なお、ＸＡＦＳ測定、ＷＡＸＤ測定は、昇温開始直後より開始し、加熱終了後まで続けられた。その測定は、ＷＡＸＤ・ＸＡＦＳ・ＷＡＸＤ測定を１サイクルとし、１サイクルは１分で行われ、この加熱過程中、連続して、繰り返し６４サイクル実施された。
【００４６】
＜使用装置＞
ＸＡＦＳ、ＳＡＸＳ、ＷＡＸＤ：財団法人高輝度光科学研究センター所有の大型放射光施設ＳＰｒｉｎｇ−８  ＢＬ０８Ｂ２に付属の測定装置
加熱セル：リンカム社製ＣＳＳ−４５０
（測定条件）
Ｘ線の輝度：１０１６ｐｈｏｔｏｎｓ／ｓ／ｍｒａｄ２／ｍｍ２／０．１％ｂｗ以上
Ｘ線の光子数：１０９ｐｈｏｔｏｎｓ／ｓ
【００４７】
＜反応分析＞
評価方法１、２において、高輝度Ｘ線のエネルギーを９０００〜１０５００ｅＶの範囲で走査し、亜鉛原子のＫ殻吸収端及び広域の振動成分スペクトルを測定した。これをＸＡＮＥＳ（Ｘ−ｒａｙ  Ａｂｓｏｒｐｔｉｏｎ  Ｎｅａｒ  Ｅｄｇｅ  Ｓｔｒｕｃｔｕｒｅ：Ｘ線吸収端近傍構造）と呼ばれる領域である、９６００〜９７００ｅＶと、ＥＸＡＦＳ（Ｅｘｔｅｎｄｅｄ  Ｘ−ｒａｙ  Ａｂｓｏｒｐｔｉｏｎ  Ｆｉｎｅ  Ｓｔｒｕｃｔｕｒｅ：広域Ｘ線吸収微細構造）と呼ばれる、９７００〜１０５００ｅＶの範囲とに分離した。そして、ＸＡＮＥＳは亜鉛化合物の標準試料スペクトルを用いることで、ＥＸＡＦＳは、得られる振動成分をフーリエ変換することで得られる亜鉛を含む結合の結合間距離を用いることで、サンプル中に含まれる亜鉛化合物の物質量比を導出した。
【００４８】
＜亜鉛化合物の凝集体分析＞
評価方法１において、高輝度Ｘ線のエネルギーがＸＡＦＳ測定前後の９０００ｅＶ及び１０５００ｅＶの際にＳＡＸＳ測定は実施された。適切なバックグラウンド処理を行った後、上記（式３）を用いてフィッティングを行い、Ｒｇを導出することで、亜鉛化合物の凝集体サイズを導出した。
【００４９】
＜亜鉛化合物の構造サイズ分析＞
評価方法２において、高輝度Ｘ線のエネルギーがＸＡＦＳ測定前後の９０００ｅＶ及び１０５００ｅＶの際にＷＡＸＤ測定は実施された。適切なバックグラウンド処理を行った後、上記（式４）、（式５）を用いてカーブフィッティングを行い、（式６）からｄを導出することで、亜鉛化合物の構造体サイズを導出した。
【００５０】
【表１】
2015129708.tif 000006
【００５１】
【表２】
2015129708.tif 000007
【００５２】
表１−２に示されているとおり、ＳＡＸＳ・ＸＡＦＳの同時測定、ＷＡＸＤ・ＸＡＦＳの同時測定の実施例によれば、ＳＡＸＳ測定又はＷＡＸＤ測定のみやＸＡＦＳ測定のみの比較例では不可能な、亜鉛化合物の構造サイズとその量、更には、亜鉛化合物の同定が可能になることが明らかとなった。
なお、本実験結果では、亜鉛化合物の事例を挙げたが、これに限定されるものでなく、その他の無機化合物でも利用可能であった。